(57)【要約】【課題】  主たる骨材を限定せず、融雪効果が十分に発揮される熱伝導性を有し、かつ舗装用ブロックの色が黒色を帯びていない種々様々な形態の機能型舗装用ブロックを提供する。【解決手段】  本発明のコンクリートブロックからなる機能型舗装用ブロック１は、セメントを主バインダとして複数の種類の骨材を接合した機能型舗装用ブロックであって、複数の種類の骨材のうち少なくとも１種類の骨材が人造黒鉛粒子からなる骨材であり、この人造黒鉛粒子は、主たる成分が黒鉛化された炭素骨材と炭素バインダから構成されている真密度が２．２２ｇ／ｃｍ３以上の粒子であり、機能型舗装用ブロックに対して２〜８重量％含む。【選択図】  図１
2005163480.tif 000002
【特許請求の範囲】
【請求項１】
セメントを主バインダとして複数の種類の骨材を接合した機能型舗装用ブロックであって、
前記複数の種類の骨材のうち少なくとも１種類の骨材が人造黒鉛粒子からなる骨材であり、
前記人造黒鉛粒子は、主たる成分が黒鉛化された炭素骨材と炭素バインダから構成されている真密度が２．２２ｇ／ｃｍ３以上の粒子であり、前記機能型舗装用ブロックに対して２〜８重量％含むことを特徴とする機能型舗装材ブロック。
【請求項２】
前記人造黒鉛粒子のうち０．０７５ｍｍ未満の粒径を有する人造黒鉛粒子の含有量が、前記機能型舗装用ブロックに対して０．５重量％以下であることを特徴とする請求項１に記載の機能型舗装材ブロック。
【請求項３】
セメントを主バインダとして複数の種類の骨材を接合した機能型舗装用ブロックであって、
前記複数の種類の骨材のうち少なくとも１種類の骨材が炭化ケイ素粒子からなる骨材であり、
前記炭化ケイ素粒子は、熱伝導率が１００Ｗ／（ｍ・Ｋ）以上であり、前記機能型舗装用ブロックに対して２〜８重量％含むことを特徴とする機能型舗装材ブロック。
【請求項４】
透水性を有することを特徴とする請求項１乃至請求項３のいずれかに記載の機能型舗装用ブロック。
【請求項５】
非透水性を有することを特徴とする請求項１乃至請求項３のいずれかに記載の機能型舗装用ブロック。
【請求項６】
インターロッキングブロックとすることを特徴とする請求項１乃至請求項５のいずれかに記載の機能型舗装用ブロック。
【請求項７】
前記機能型舗装用ブロックの表面は複数の溝が施されていることを特徴とする請求項１乃至請求項６のいずれかに記載の機能型舗装用ブロック。
【発明の詳細な説明】
【技術分野】
【０００１】
本発明は、融雪を促進させる機能型舗装用ブロックに関する。
【背景技術】
【０００２】
寒冷地・積雪地の道路、庭等の歩道空間においては、冬場は積雪や凍結によって歩行が妨げられる。そのために、散水による他、ロードヒーティングと呼ばれる温湯等の熱媒体を通す発熱管の埋設や発熱体の埋設によっても歩行を確保するために融雪が行われている。ロードヒーティングの一例として、ニクロム線や炭素繊維の束を絶縁材で被覆した線状発熱体を、クラシャランやサンドクッション等の基層に配線し、その上にインターロッキングブロック等の舗装材が施工された構成を挙げることができる。
【０００３】
しかし、一般の舗装材は、熱伝導性が悪く、発熱体のエネルギが舗装材表面に伝達されにくく、電力等のエネルギ消費量がかさむという問題も発生している。
【０００４】
このような問題を解決する方法として、高熱伝導性を有する舗装用ブロックを提供し、使用することが開示されている。
【０００５】
高熱伝導性を有する舗装用ブロックを提供する方法は、いくつか開示されている。
【０００６】
その方法の１つとして、珪石のような遠赤外輻射素子を骨材とする方法が開示されている（例えば、特許文献１）。特許文献１では、骨材として珪石を使用して高い熱伝導率を有する舗装用ブロックを提供し、特定の波長の赤外線を輻射することによって融雪効果を促進させている。
【０００７】
また、骨材の一部として熱伝導性の高い金属材料を使用する方法が開示されている（例えば、特許文献２、３）。特許文献２では、アスファルトに銅片やアルミニウム片等を混合する舗装方法を採用することによって、アスファルトの熱伝導性を高めて融雪を促進させている。特許文献３では、銅片やアルミニウム片等を混合して高強度で熱伝導率が高い舗装用ブロックを提供し、融雪を促進させている。
【０００８】
また、骨材の一部として熱伝導性の高い黒鉛材料等のセラミック材料を使用する方法（例えば、特許文献４〜７）が開示されている。特許文献４では、アルミナとシリカが所定の割合であるアルミナ質焼結骨材を用いることによって熱伝導性に優れた舗装材が提供できることが示されている。特許文献５では、アスファルト混合物中に黒鉛粒子とアスファルト改質材を添加することにより高熱伝導性を有し、かつ耐摩耗性に優れた舗装材が提供されている。特許文献６では、天然細石と配合した熱伝導層に黒鉛やカーボンブラック等の黒色炭素粒子を混入させることによって高い熱伝導性と蓄熱性とを有することによって、効率的に融雪することができることが示されている。特許文献７では、カーボン粉末またはチップを混入してコンクリートブロックを形成し、その中に電気ヒーターと配筋とを埋設したコンクリートブロックは、熱伝導効率が高く、耐久使用期間が長いことが示されている。
【特許文献１】特開２００２−２８５５１１号公報
【特許文献２】特開平７−３４４０８号公報
【特許文献３】特開平７−１６６５０８号公報
【特許文献４】特開２００２−３６３９０９号公報
【特許文献５】特許第２５９８８８７号公報
【特許文献６】特開平９−１４３９１６号公報
【特許文献７】特開２００２−２４２１１８号公報
【発明の開示】
【発明が解決しようとする課題】
【０００９】
しかしながら、特許文献１では骨材として使用できるものが特殊な天然骨材に限定され、舗装材のコスト的メリットや省資源的メリットを失ってしまうという問題が生じていた。
【００１０】
また、特許文献２及び３では、舗装材を使用中にその中に添加された金属が酸化により劣化し、熱伝導性が低下しやすいという問題が生じていた。
【００１１】
特許文献４に示されているようなアルミナ質焼結骨材では、その目的のために作製した焼結骨材を多量に配合しないと熱伝導率を高める効果が少ないという問題が生じていた。
【００１２】
特許文献５から特許文献７に示されているように、黒鉛材料は熱伝導率が高いので、黒鉛材料を使用することによって、他のセラミック材料に比べて熱伝導率の高い舗装用ブロックを得やすく、また、黒鉛材料は化学的に安定であるために、得られた舗装用ブロックは耐久性が高いという利点もある。更に、他の骨材は何であっても適用することができ、使用する骨材は特定のものに限定されないという利点もある。しかし、黒鉛材料（黒鉛粒子）を舗装用ブロックの骨材の一部として使用する場合、次のような幾つかの問題が生じていた。
【００１３】
つまり、通常、黒鉛粒子は、舗装用ブロックに一般に使用される骨材に比べて機械的強度が弱く、黒鉛粒子を多く使用すると舗装用ブロックの機械的強度が低下するという問題が生じていた。また、黒鉛粒子は骨材に比べて耐損傷性も劣るので、黒鉛粒子を多く使用すると舗装用ブロックの損傷性も低減され耐摩耗性が低減するとういう問題が生じていた。更に、黒鉛粒子を一定量使用すると舗装用ブロックの色が黒色を帯びるという外観上の問題が生じていた。
【００１４】
このために、主たる骨材が特定のものに限定されないで構成することができる舗装用ブロックであって、十分な機械的強度、走行快適性等の基本的な舗装用ブロックの特性を満足し、融雪効果が十分に発揮される程度に熱伝導性が改善され、かつ黒色を帯びていない舗装用ブロックの提供がなされていない状況にあった。加えて、一般に舗装用ブロックは低コストであることも要求される。
【００１５】
本発明は、上記課題に鑑みてなされたものであり、主たる骨材を限定せず、融雪効果が十分に発揮される熱伝導性を有し、かつ舗装用ブロックの色が黒色を帯びていない種々様々な形態の機能型舗装用ブロックを提供することを目的とする。
【課題を解決するための手段】
【００１６】
上記課題を解決するために本発明の機能型舗装用ブロックは、セメントを主バインダとして複数の種類の骨材を接合した機能型舗装用ブロックであって、複数の種類の骨材のうち少なくとも１種類の骨材が人造黒鉛粒子からなる骨材であり、この人造黒鉛粒子は、主たる成分が黒鉛化された炭素骨材と炭素バインダから構成されている真密度が２．２２ｇ／ｃｍ３以上の粒子であり、機能型舗装用ブロックに対して２〜８重量％含むことを特徴としている。
【００１７】
この構成により、高い熱伝導率を有し、ロードヒーティングによって融雪を促進させる機能型舗装用ブロックが提供される。また、上記構成のブロックは、黒鉛粒子を含有しているが黒色を帯びていない。更に、上記構成のブロックは、十分な機械的強度、耐摩耗性及び走行快適性等の基本的な特性を満足している他、優れた凍結融解に対する耐久性が発現されることが見出された。
【００１８】
また、上記構成では、人造黒鉛粒子以外の骨材としては、舗装用ブロックに一般的に使用されている陸砂、砕石、本石（天然石）、高炉スラグや銅スラグといった廃材等が使用でき、骨材の種類に特に限定されないので、種々様々のあらゆる形態の機能性舗装材を提供できる。
【００１９】
この場合、機能型舗装用ブロックのうちの２〜８重量％が人造黒鉛粒子であるが、２重量％未満であると舗装材の熱伝導率を十分向上させることがない。また、黒鉛粉の量が８重量％を超えると、機械的強度や耐摩耗性が低下する傾向にあり、ブロックも黒色を帯びやすくなるからである。また、ブロックが黒色を帯びないことを考慮すると２〜６重量％であることがより好ましい。
【００２０】
また、上記構成においては、黒鉛粒子のうち、主たる成分が黒鉛化された炭素骨材と炭素バインダから構成される人造黒鉛粒子としている。この構成の人造黒鉛粒子を使用することによって、十分な機械的強度、耐摩耗性及び走行快適性が保持されやすくなり、また優れた凍結融解に対する耐久性が発現される。この構成の人造黒鉛粒子は、各粒子は一次粒子（骨材）とバインダから構成されているので、機械的強度が高くへき開することもない。従って、この黒鉛をブロックに添加しても機械的強度や耐摩耗性が保持されやすい。特に圧縮強度が高い人造黒鉛粒子とすることができ、そのような人造黒鉛粒子を添加することによってブロックの強度をあまり低下させないですむ。また、各人造黒鉛粒子は適度な気孔を有しており熱衝撃や機械的の衝撃も吸収しやすいと考えられる。
【００２１】
上記構成の人造黒鉛粒子は、熱伝導率が高いことに加えて、熱機械特性に優れるために走行快適性が保持されやすく、優れた凍結融解に対する耐久性が発現されたものと考えられる。凍結融解に対する耐久性について更に付け加えると、凍結融解による応力によっても人造黒鉛粒子は破壊されず、かつ、その添加によってブロックは全体が均一な温度になりやすくブロック内部での温度差によって発生する内部応力が小さくなることにより、このような特性が発現したと考えられる。例えば、鱗状の天然黒鉛は高い熱伝導率を有するが、この黒鉛粒子はへき開しやすく、添加することによってブロックの機械的強度の低下を招きやすく、凍結融解に対する耐久性も向上しない。
【００２２】
また、人造黒鉛粒子を構成する一次粒子のサイズ（粒径）は、特に限定されず、一次粒子の元の原料によっても好ましいサイズが変わってくるが、平均粒径で５〜３００μｍが好ましい。一次粒子とバインダの量の割合も、一次粒子のサイズ等によって好ましい割合が変わってくるが、概ね一次粒子の重量１に対しバインダの重量が０．１〜１である。一次粒子を小さくし、バインダの量を増やすと、機械的強度は向上するが、熱伝導率が高くならない傾向にあるので、機械的強度と熱伝導率のバランスを考えてこれらの条件を決定すればよい。
【００２３】
使用する人造黒鉛粒子の真密度が２．２２ｇ／ｃｍ３以上としているのは、真密度が高い方が黒鉛の結晶性が高く、高い熱伝導率を有しているからである。黒鉛の理論真密度は、２．２６５ｇ／ｃｍ３であり、その値は超えることはない。真密度が２．２２ｇ／ｃｍ３に満たないような人造黒鉛粒子を使用しても熱伝導率が十分に高くないために、多量に人造黒鉛粒子を使用しないと十分に高い熱伝導率を有する舗装用ブロックが得られない。そのため、舗装用ブロックの機械的強度が低下したり、ブロックが黒色を帯びたりする結果となるからである。また、真密度が２．２３ｇ／ｃｍ３以上であることがより好ましい。ブロックの熱伝導率を向上させる効果がより高まるからである。
【００２４】
ここで、真密度は、標準とする液媒体にｎ−ブタノールを用いる比重瓶法によるものであり、ＪＩＳ  Ｒ７２０２、７２１２、７２２２に従って求められる値をいう。
【００２５】
なお、人造黒鉛粒子は組織が複雑であることに加え異方性があること等により正確な粒子そのものの固有の熱電伝導率を求めるのは困難と考えられる。一般に人造黒鉛粒子の熱伝導率は、１００〜２００Ｗ／（ｍ・Ｋ）程度であると考えられ、各人造黒鉛粒子の結晶性に大きく影響される他、結晶粒の大きさ等によっても変化する。
また、上記構成の舗装用ブロックにおいて、人造黒鉛粒子のうち０．０７５ｍｍ未満の粒径を有する人造黒鉛粒子の含有量が、ブロックに対して０．５％以下であることが好ましい。黒の発色に大きな影響を与えるのは０．０７５ｍｍ未満の小さな粒径の人造黒鉛粒子である。黒色を帯びたか否かの判断は、目視によって行う。
【００２６】
この大きさの粒子がブロックに０．５重量％を超えて含まれると、目視によってブロックが黒色を帯びていることが確認されるようになる。また、人造黒鉛粒子は骨材の粒径より大きいと、機械的強度の低下を招いてしまう。従って、人造黒鉛粒子の粒度は、骨材の粒径より小さく、かつ０．０７５ｍｍ以下の微粒をほとんど含まないことがより好ましい。
【００２７】
なお、ここでは、目開きが０．０７５ｍｍのふるいを通過した粒子が、「０．０７５ｍｍ未満の粒径を有する人造黒鉛粒子」である。
また、本発明の機能型舗装用ブロックは、セメントを主バインダとして複数の種類の骨材を接合した機能型舗装用ブロックであって、複数の種類の骨材のうち少なくとも１種類の骨材が炭化ケイ素粒子からなる骨材であり、炭化ケイ素粒子は、熱伝導率が１００Ｗ／（ｍ・Ｋ）以上であり、機能型舗装用ブロックに対して２〜８重量％含むことを特徴としている。
【００２８】
この構成により、高い熱伝導率を有し、ロードヒーティングによって融雪を促進させる機能型舗装用ブロックが提供される。また、上記構成のブロックは、炭化ケイ素粒子を使用しているために黒色を帯びることはなく、十分な機械的強度と走行快適性が保持される。
【００２９】
また、この構成により、黒鉛粒子以外の骨材としては、舗装用ブロックに一般的に使用されている陸砂、砕石、本石（天然石）、高炉スラグや銅スラグといった廃材等が使用でき、骨材の種類に特に限定されないので、種々様々のあらゆる形態の機能性舗装材を提供できる。
【００３０】
上記構成において、炭化ケイ素粒子は、１００Ｗ／（ｍ・Ｋ）以上の熱伝導率を有するものであれば、炭化ケイ素（ＳｉＣ）粒子としては、立方晶系のβ−ＳｉＣと六方晶系のα−ＳｉＣとがあり、いずれも使用することができる。α−ＳｉＣ粉は、工業炉で大量生産されており安定的に入手しやすい。この場合、好ましくは、炭化ケイ素粒子の熱伝導率が１４０Ｗ／（ｍ・Ｋ）以上である。炭化ケイ素の使用量をより少なくして熱伝導率を高めることができるからである。
【００３１】
炭化ケイ素粒子の量は、舗装用ブロックに対して２〜８重量％含んでいる。２重量％未満であるとブロックの熱伝導率が十分向上せず、８重量％を超えるとブロックの機械的強度が低下する傾向にある。
本発明の機能型舗装用ブロックは、上記いずれのブロックであっても前述のように種々様々な形態の舗装材に適用することができる。従って、機能型舗装用ブロックは、透水性を有する透水性コンクリートブロック、非透水性を有する非透水性コンクリートブロック又はインターロッキングブロックとすることができる。ここで、インターロッキングブロックは、側面に連結構造を有していて、これらを相互に連結したときは、一体的な舗装面を有する構造体となる。
【００３２】
また、本発明の機能型舗装用ブロックは、上記いずれのブロックであっても機能型舗装用ブロックの表面に複数の溝を施す加工（ローレット加工）を行うことによって、がたつきや振動に影響を受けやすい構造、すなわち車輪の径が小さく、クッション性に乏しい構造である車椅子や乳母車などの車両に与える振動を少なくすることができる。このように、こうした車両の滑らかな走行を可能とすることは、近年注目されているバリアフリーに対応できる技術として有益である。
【発明の効果】
【００３３】
本発明の機能型舗装用ブロックは、融雪を促進させることができ、ロードヒーティングにおいて少ないエネルギで融雪することができる。
【００３４】
また、本発明の機能型舗装用ブロックは、十分な機械的強度、耐摩耗性及び走行快適性並びに優れた凍結融解に対する耐久性を有する。
【００３５】
また、本発明の機能型舗装用ブロックにおいては、高熱伝導性の骨材を一部使用する他は、特殊な骨材を必要せず、種々様々な形態の舗装材に適用することができる。従って、広いバリエーションのもと各種の機能型舗装用ブロックを提供することができる。
【００３６】
本発明の機能型舗装用ブロックは、コンクリートブロックであるので、歩道の美しさや、街の景観に配慮した着色や表面テクスチャーの加工も可能である。更に、本発明の機能型舗装用ブロック表面に複数の溝加工（ローレット加工）を施したインターロッキングブロックとすることもでき、それによって景観性や快適な歩行性等の機能性を併せ持つので、積雪地のユニバーサルデザイン及び冬季バリアフリー構想の促進を図ることができる。
【００３７】
本発明において、表面にローレット加工を施した機能型舗装用ブロックは、車椅子や乳母車による走行を滑らかで快適なものとすることができる。
【発明を実施するための最良の形態】
【００３８】
以下、本発明の実施の形態について図面を参照して説明する。
【００３９】
本発明の実施の形態にあっては、セメントを主バインダとして複数の種類の骨材を接合しており、骨材の一部に特定の人造黒鉛粒子からなる骨材を使用して舗装用ブロックとする。
【００４０】
また、本発明の実施の形態にあっては、セメントを主バインダとして複数の種類の骨材を接合しており、骨材の一部に特定の炭化ケイ素粒子からなる骨材を使用して舗装用ブロックとする。
【００４１】
上記人造黒鉛粒子は、主たる成分が黒鉛化された炭素骨材と炭素バインダから構成される粒子であって、真密度が２．２２ｇ／ｃｍ３以上である。より好ましくは、真密度が２．２３ｇ／ｃｍ３以上である。
【００４２】
このような人造黒鉛粒子を別途製造して使用することもできるが、製鋼用電極、等方性黒鉛黒鉛、電気黒鉛質ブラシ等の黒鉛材料の切粉から真密度の特性等を満足する材料を選択することもできる。これらいずれの黒鉛材料も使用済み材料のリサイクルを使用することができるが、これらのうち、特に製鋼用電極は黒鉛化度が高く熱伝導性に優れたものも多く、生産量も多いので、製鋼用電極の製造工程において排出される廃材や使用済み材料を再利用の形で使用しやすい。
【００４３】
人造黒鉛粒子の量は、舗装用ブロックに対して２〜８重量％であり、２重量％未満であると舗装材の熱伝導率を十分向上せず、８重量％を超えると、機械的強度が低下する傾向にあり、ブロックも黒色を帯びやすくなる。この場合、ブロックが黒色を帯びないことを考慮すると２〜５％重量％であることがより好ましい。
【００４４】
また、人造黒鉛粒子のうち０．０７５ｍｍ未満の粒径を有する人造黒鉛粒子の含有量が、ブロックに対して０．５％以下であることが好ましい。また、人造黒鉛粒子の粒度は、骨材の粒径より小さく、かつ０．０７５ｍｍ以下の微粒をほとんど含まないことがより好ましい。
【００４５】
また、ブロックが黒色を帯びているか否か微妙なときには、平均粒径が、０．０５〜１μｍの酸化鉄（Ｆｅ２Ｏ３）をブロックに対して０．２〜１重量％添加してもよい。酸化鉄の赤色によって、黒色を目視で感じる黒色を低減することができる。
また、本実施の形態にあっては、高熱伝導性を有する粒子として炭化ケイ素を使用する。この場合、使用する炭化ケイ素粒子は熱伝導率が１００Ｗ／（ｍ・Ｋ）以上である。また、より少ない使用で熱伝導率を高めるためには１４０Ｗ／（ｍ・Ｋ）以上であることが好ましい。
【００４６】
炭化ケイ素（ＳｉＣ）粒子としては、α−ＳｉＣ粉は、工業炉で大量生産されており安定的に入手しやすい。
【００４７】
炭化ケイ素粒子の量は、舗装用ブロックに対して２〜８重量％であり、２重量％未満であるとブロックの熱伝導率が十分向上せず、８重量％を超えるとブロックの機械的強度が低下する傾向にある。
本実施の形態にあっては、他の骨材は、陸砂、砕石、本石（天然石）、高炉スラグや銅スラグといった廃材等、一般的に舗装材に使用されているあらゆる種類の骨材を使用して機能型舗装用ブロックのブロックとすることができる。
【００４８】
通常、黒鉛粉、炭化ケイ素粉等の高熱伝導性の素材は、骨材の一部として使用する。また、黒鉛粉、炭化ケイ素粉等を用いる場合、単独で使用してもよいし、他の高熱伝導性材料と混合して使用してもよい。
【００４９】
本実施の形態にあっては、高熱伝導性の素材を使用する以外は、一般的に採用されている方法によって機能型舗装用ブロックのブロックを製造する。
【００５０】
また、前述のようにあらゆる形態の舗装用ブロックに適用することができる。図１は、機能型舗装用ブロックの形態の例を示しており、（ａ）は普通平板、（ｂ）は１のインターロッキングブロック、（ｃ）は他のインターロッキングブロックを示している。
【００５１】
普通平板は、図１（ａ）に示すように直方体形状をしている。インターロッキングブロックは、図１（ｂ）及び（ｃ）に示すようにブロックの側面２、２ａ、２ｂに連結構造を有しており、これらを相互に連結して、一体的な舗装面を有する構造体となるようにしている。図１（ｂ）ではブロックの側面２が凹凸構造を有しており、図１（ｃ）では側面２ａに凸部３が側面２ａと反対側の側面２ｂに凹部４が形成されている。
【００５２】
図１（ｃ）のインターロッキングブロックでは、表面１に同ピッチの溝５が形成されたローレット加工が施されており、これによって車椅子や乳母車が快適に走行できる。なお、図１（ａ）及び（ｂ）のブロック表面１にもローレット加工を施してもよい。
【００５３】
以下、本発明について実施例を挙げて図面を参照しながら具体的に説明するが、本発明はこの実施例に限定されるものではない。
【実施例】
【００５４】
熱伝導性の高い原料（骨材）として人造黒鉛切粉を配合したコンクリート平板（普通平板）の舗装材であるブロックＡを作製した。ブロックＡの成分と成分比率を、表１に示している。
【００５５】
本実施例で使用した人造黒鉛切粉は、製鋼用電極を加工する際に発生するその電極の切削粉である。この切粉の真密度は、２．２２ｇ／ｃｍ３であった。
【００５６】
この切粉は、２．５ｍｍの目開きのふるいは１００重量％通過し、０．３ｍｍの目開きのふるいを８３重量％通過し、０．１５ｍｍの目開きのふるいを５０重量％通過し、０．０７５ｍｍの目開きのふるいを１５重量％通過した。なお、表１に示すブロックＡの成分と成分比率から、ブロックＡにはこの人造黒鉛切粉が３重量％含まれているので、ブロックＡには粒径が０．０７５ｍｍ以下の切粉は、０．４５重量％含まれている。
【００５７】
ブロックＡの作製は、表１に示す成分比率になるように一般的に知られている工程を採用して行った。すなわち、バインダである普通セメントと骨材である陸砂、７号砕石、高炉スラグ、銅スラグ及び人造黒鉛切粉とを適量の水を加えて、コンクリートミキサーを使用して混練を行い、成形用のブロック材料を得た。得られたブロック材料を、ブロックＡの特性を試験するための試験体の大きさに合せた型枠（例えば、２００ｘ２００ｘ６０ｍｍ）に入れ、振動加圧成形によってブロック形状に成形した。そして、この成形体を１５℃／時間の昇温速度で６０℃まで加熱し、６０℃で４時間保持した後、室温まで自然冷却させることによって養生し、かさ密度が２．２ｇ／ｃｍ３のブロックＡを得た。ブロックＡは、目視による観察では、特に黒色を帯びている様子は認められなかった。
【００５８】
【表１】
2005163480.tif 000003
また、ブロックＡとの比較のために、熱伝導性の高い骨材を配合しないコンクリート平板（普通平板）の舗装材であるブロックＢ（かさ密度が２．２ｇ／ｃｍ３）を作製した。ブロックＢの成分と成分比率は、表２に示している。
【００５９】
ブロックＢは、表２に示す成分比率になるようにした以外は、ブロックＡの場合と同様の方法で作製した。
【００６０】
【表２】
2005163480.tif 000004
ブロックＡ及びブロックＢについて、曲げ強度の測定、凍結融解性試験、熱伝導率の測定及び表面温度維持性能試験を行った。
【００６１】
表３は、これらの試験結果の概要を示している。
【００６２】
【表３】
2005163480.tif 000005
曲げ強度の測定は、ＪＩＳ規格Ａ５３７１に従って行った。
【００６３】
表３に示すように、ブロックＡは曲げ強度が４．８ＭＰａであり、一方ブロックＢは曲げ強度が４．７ＭＰａであった。ここで、ＪＩＳ規格Ａ５３７１の付属書２において、歩道の舗装に用いる普通平板の曲げ強度荷重は１２ｋＮで破壊してはならないと定められている。荷重１２ｋＮは、本測定において曲げ強度４．０ＭＰａに相当する。
【００６４】
従って、本実施例のブロックＡは、上記曲げ強度の規格を十分に満足し、ブロックＢと同等以上の値を示した。
【００６５】
凍結融解性試験は、マルイ製凍結融解装置を用いて行った。
【００６６】
この試験では、まず、寸法１９８ｘ１９８ｘ６０ｍｍの直方体のブロックＡ及びブロックＢ各３個に対し、６日間の毛細管吸水と１日間の全吸水を行った。ここで、毛細管吸水はブロックの半分だけ水中に浸して吸水させる方法であり、全吸水はブロック全体を水に浸して吸水させる方法である。次に、試験装置内にそれら合計６個のブロックを入れた。そして、図２に示す温度サイクル、すなわち２０℃からマイナス２０℃まで１．５時間で下げ、マイナス２０℃で１．５時間保持し、１．０時間散水融解しながら２０℃に戻して２０℃で保持するサイクル（合計４時間）を繰り返し与えた。このとき、３０サイクル毎にブロックに割れ、欠け、はく離が生じていないか目視にて観察した。
【００６７】
表３より、ブロックＡにおいては、３００サイクル経過後もブロックに割れ、欠け、はく離が観察されなかった。一方、ブロックＢにおいては、９０サイクル経過時に１個のブロックに大きな亀裂による割れが発生しているのが認められた。
【００６８】
熱伝導率の測定は、迅速熱伝導率計（昭和電工（株）製、Ｓｈｏｔｈｅｒｍ  ＱＴＭ−ＤII）を用いて室温（２０℃）で行った。本測定は、非定常熱線法の原理にもとにプローブを用いて行われるものである。なお、この試験は、寸法が１９８ｘ１９８ｘ６０ｍｍの直方体のブロックを用いて行った。
【００６９】
表３に示すように、ブロックＡの熱伝導率は、２．３Ｗ／（ｍ・Ｋ）であった。一方、ブロックＢの熱伝導率は、１．２Ｗ／（ｍ・Ｋ）であった。従って、人造黒鉛切粉を３重量％配合することによって、ブロックの熱伝導率が約２倍近く高くなった。
【００７０】
ここで、ブロックＡとブロックＢとは、使用されている骨材の種類が異なるが、別途これらの各骨材単味でセメントをバインダとして平板を作製して熱伝導率を測定して、各骨材が有する熱伝導性を評価した。その結果、陸砂、７号砕石、高炉スラグ及び銅スラグにおいては、ぼぼ同等の熱伝導率を示した。骨材の種類や配合量の違いによる熱伝導率に与える影響は小さいことを確認した。なお、人造黒鉛切粉単味の場合は他の骨材の場合に比べて概ね６倍の値を示した。なお、いずれの骨材の場合もバインダと骨材の割合は、容積比率でバインダ１に対して骨材２の割合にした。
【００７１】
表面温度維持性能試験は、冬季環境を想定した温度に恒温槽内温度を設定し、ロードヒーティングシステムを稼動させた場合における舗装材（ブロック）の表面温度維持性能を確認するものである。
【００７２】
図３は、表面温度維持性能試験装置の概略構成を示している。図３において、（ａ）は正面から見た当該装置の断面の構造を、（ｂ）は平面から見た構造を示している。そして、図３に示す構成は、本発明の機能型舗装用ブロックを実際の歩道に使用してロードヒーティングする場合を模擬している。
【００７３】
まず、表面温度維持性能試験装置１１の設定について説明する。
【００７４】
装置１１の設定は、図３（ａ）に示すように、箱型の厚さ５０ｍｍの断熱材１７に厚さ６０ｍｍのブロックＡ（またはブロックＢ）の試験体１２をセットする。このとき、試験体１２の下には厚さ３０ｍｍのサンドクッション１３、厚さ１００ｍｍのクラシャランを敷き詰めたクラシャラン層１４を形成する。試験体１２（１２ａ、１２ｂ）は、図３（ｂ）に示すように、長さ１９８ｘ１９８ｍｍの試験体１２ａが７個と長さ９６ｘ１９８ｍｍの試験体１２ｂを４隅に１づつ合計４個配置している。そして、試験体１２の直下、サンドクッション１３内には線状のヒーター１５が縦・横（便宜上、直交する２つの方向を「縦」、「横」という）にそれぞれ５本づつ合計１０個セットされている。また、線状のヒーター１５（１５ａ、１５ｂ）の内、縦に配置されたヒーター１５ａは固有抵抗が高く、横に配置されたヒーター１５ｂは固有抵抗が低い構成になっており、縦のヒーター１５ａと横のヒーター１５ｂとがそれぞれ独立に作動することによって温度調節をしやすくしている。そして、表面温度維持性能試験装置１１は、恒温恒湿槽（図示しない）にセットした。更に、測温のためのＫ型熱電対１６ａ〜１６ｆを６箇所に設置している。それぞれ試験体１２表面にある熱電対１６ａ、試験体１２裏面にある１６ｂ、ヒーター１５ａ表面にある熱電対１６ｃ、ヒーター１５ｂ表面にある熱電対１６ｄ、クラシャラン層１４の底部にある熱電対１６ｅ及び恒温恒湿槽内の空間にある熱電対１６ｆである。
【００７５】
次に、表面温度維持性能試験の手順を説明する。
【００７６】
恒温恒湿槽にセットされた上記表面温度維持性能試験装置１は、恒温恒湿槽内の温度（正確には、熱電対１６ｆが示す温度）が５℃の定常状態になった時点から、恒温恒湿槽内の温度を１℃／ｈの速度で−１０℃まで降温する。このとき、試験体１２表面にある熱電対１６ａが５℃を保つように、試験体１２はヒーター１５によって加熱される。このときのヒーター１５は、温度コントローラ（図示しない）によってオン−オフ制御される。そして、熱電対１６ａ〜１６ｆが示す温度を１０分毎に温度を記録した。
【００７７】
図４はブロックＡの試験を行った場合について、試験開始から終了までの熱電対１６ａ〜１６ｆが示した値を時間に対してプロットしている。また、図５はブロックＢの試験を行った場合について、試験開始から終了までの熱電対１６ａ〜１６ｆが示した値を時間に対してプロットしている。また、ヒーター１５（１５ａ、１５ｂ）は、前述したようにオン−オフ制御であるので、表３及び表４においてヒーターの温度（熱電対１６ｃ、１６ｄ）を示す曲線は、鋸歯状となっている。
【００７８】
図４よりブロックＡについては、抵抗の高いヒーター１５ａの温度（熱電対１６ｃ）の最高値が５４℃、抵抗の低いヒーター５ｂの温度（熱電対１６ｄ）の最高値が４７℃であった。一方、図５よりブロックＢについては、ヒーター１５ａの温度（熱電対１６ｃ）の最高値が７１℃、ヒーター１５ｂの温度（熱電対１６ｄ）の最高値が５４℃であった。また、試験の最初から最後にかけてブロックＡの場合の方が、ブロックＢの場合に比べて低いヒーター１５（１５ａ、１５ｂ）の温度（熱電対１６ｃ、１６ｄが示す温度）で試験体１２の表面温度を一定の５℃に保っている。この結果は、ブロックＡの使用によってヒーター１５の消費電力が少なくなることを意味している。
【００７９】
また、試験体１２裏面（熱電対１６ｂ）の温度及びクラシャラン層１４の底部（熱電対１６ｅ）の温度は、いずれもブロックＢの方が高い値を示している。このことは、ブロックＢでは、熱が試験体１２の表面に伝わりにくいために、ブロックＡに比べてヒーター１５からの熱がサンドクッション１３やクラシャラン層１４の温度をより上昇させていることを示している。
【００８０】
以上のことから、熱伝導率が高いブロックＡは、試験体１２の裏面から表面に熱を伝えやすく、少ないエネルギで表面の温度を上昇させると考えられる。
【００８１】
更に、ブロックＡの表面にローレット加工を施し、このブロックＡのすべり抵抗性及び振動特性の評価を行った。
【００８２】
ブロックＡのすべり抵抗性は、ＡＳＴＭ規格Ｃ―３０３に準じたすべり抵抗性試験によって評価した。この試験は、舗装材の表面がすべりに対して十分な抵抗性を有するかを調べるものである。その結果、ライン垂直方向では乾燥時９５ＢＰＮ、湿潤時７３ＢＰＮ、ライン斜め方向では乾燥時９４ＢＰＮ、湿潤時７１ＢＰＮ、ライン平行方向では、乾燥時９４ＢＰＮ、湿潤時７０ＢＰＮであった。これによって、道路設計基準（東京都建設局）及びアスファルト舗装要綱（日本道路協会）の規格値４０ＢＰＮを十分満足することを確認した。
【００８３】
また、ブロックＡの振動特性は、以下に説明する振動測定試験によって評価した。
【００８４】
その試験には、寸法が１９８ｘ１９８ｘ６０ｍｍの直方体のブロックＡを試験室に敷き詰めて、手動式車椅子（前輪直径１７．８ｃｍ／幅２．５ｃｍ、後輪直径６１．０ｃｍ／幅３．２ｃｍ）に体重６０ｋｇの人間が乗車して速度４．８ｋｍ／ｈの一定速度で他力駆動走行した。振動スイッチを車椅子前輪部分に取り付けて、ブロックＡの表面のラインに対して垂直、斜め、平行に走行した。振動スイッチからの波形は（株）キーエンス社製の波形データ観測ソフトを用いてパーソンナルコンピュータで解析した。その結果、ブロックＡは走行方向に関係なく振動が十分に小さいことが確認された。なお、ブロックＡは、この試験において特に摩耗することもなく、十分な耐摩耗性も有している。
【００８５】
更に、人造黒鉛の適切な添加量を検討する目的で、以下に示すように人造黒鉛の添加量が異なる２種類のブロック（ブロックＣ及びブロックＤ）を作製し、これらブロックに対してＪＩＳ規格Ａ５３７１に従って、曲げ強度試験を行った。
【００８６】
ブロックＣは、人造黒鉛切粉の量を６重量％、陸砂の量を４１重量％とした以外は、ブロックＡと同様な方法で作製した。また、ブロックＤは、人造黒鉛切粉の量を９重量％、陸砂の量を３８重量％とした以外は、ブロックＡと同様な方法で作製した。
【００８７】
そして、ブロックＣの曲げ強度は４．３ＭＰａであり、ブロックＤの曲げ強度は３．４ＭＰａであった。この結果、６重量％の人造黒鉛切粉を添加しても、曲げ強度に関して上記ＪＩＳ規格Ａ５３７１の基準値４．０ＭＰａを満足することが示された。
【００８８】
また、ブロックＣは、目視によっては黒色を帯びていると認められなかった。そして、ブロックＤは、目視によってはやや黒色を帯びていると認められた。
【００８９】
更に、高熱伝導性の原料としての炭化ケイ素粉について熱伝導性に関する評価を行った。
【００９０】
バインダであるセメントと骨材である炭化ケイ素粉とを容積比率でセメント１：炭化ケイ素粉２の割合で、適量の水を加えて一般的な舗装材の製造方法によって、ブロックＥを作製した。本炭化ケイ素粉の粒径は５ｍｍ以下である。
【００９１】
また、比較のために、表１に示す成分比率において、人造黒鉛切粉を炭化ケイ素粉に置き換えた以外は、ブロックＡと全く同様な方法でブロックＦを作製した。更に、バインダの熱伝導率への寄与度を確認するためにセメントのみによってブロックＧを作製した。これらのブロックＥ、ブロックＦ及びブロックＧの寸法は、２２７ｘ１１２ｘ６０ｍｍであった。
【００９２】
ブロックＥ、ブロックＦ及びブロックＧについて、本実施例において前述の方法で室温（２０℃）での熱伝導率を測定した。その結果、ブロックＥの熱伝導率の値が、６．１Ｗ／（ｍ・Ｋ）であった。一方、ブロックＦの値は５．９Ｗ／（ｍ・Ｋ）であった。また、ブロックＧの値は１．３Ｗ／（ｍ・Ｋ）であった。
【００９３】
このことは、炭化ケイ素粉を骨材として使用することによって、人造黒鉛切粉と同等またはそれ以上に舗装材ブロックの熱伝導性を高めることができることを示している。
【図面の簡単な説明】
【００９４】
【図１】本発明の実施の形態に係る幾つかの機能型舗装用ブロックを示す図であり、（ａ）は普通平板の斜視図、（ｂ）は１のインターロッキングブロックの斜視図、（ｃ）は他のインターロッキングブロックの斜視図である。
【図２】本発明の実施例に係る機能型舗装用ブロックに対して行う凍結融解性試験の時の温度サイクルを示す図である。
【図３】本発明の実施例に係る機能型舗装用ブロックに対して行う表面温度維持性能試験装置の概略構成を示しており、（ａ）は正面から見た表面温度維持性能試験装置のＡ−Ａ矢視断面図、（ｂ）は表面温度維持性能試験装置の平面図である。
【図４】本発明の実施例に係る機能型舗装用ブロックに対して表面温度維持性能試験を行った場合において、各熱電対が示した値を時間に対してプロットした図である。
【図５】本発明の実施例に係る機能型舗装用ブロックと比較するブロックに対して表面温度維持性能試験を行った場合において、各熱電対が示した値を時間に対してプロットした図である。
【符号の説明】
【００９５】
１  ブロック表面
２、２ａ、２ｂ  ブロック側面
３  凸部
４  凹部
５  溝
１１  表面温度維持性能試験装置
１２（１２ａ、１２ｂ）  試験体（機能型舗装用ブロック）
１３  サンドクッション
１４  クラシャラン層
１５（１５ａ、１５ｂ）  ヒーター
１６ａ〜１６ｆ  熱電対
１７  断熱材
【図１】
2005163480.tif 000006
【図２】
2005163480.tif 000007
【図３】
2005163480.tif 000008
【図４】
2005163480.tif 000009
【図５】
2005163480.tif 000010